(57)【要約】【課題】Ｘ線ＣＴ検査において、水晶体の保護に用いられることができるとともに、ＣＴ画像データを的確に取得することが可能なＸ線ＣＴ検査用具を提供すること。【解決手段】本発明に係るＸ線ＣＴ検査用具１は、Ｘ線ＣＴ検査において、亜鉛の微粒子及び／または錫の微粒子を含んだ遮へいシート２を所定の間隔を設けて被検者の両目の前方に存在させることが可能な構成とされ、Ｘ線に対して被検者Ａの両目を覆うことにより水晶体（眼球）を保護するとともに、検査におけるＣＴ画像の取得にあたっても、低エネルギー成分を遮へいするとともに、高エネルギー成分を透過するので、水晶体における低エネルギー成分の被曝低減効果が得られるとともに、頭部ＣＴ検査におけるＣＴ画像データを的確に取得することができるＸ線ＣＴ検査用具１となる。【選択図】図１
2014057796.tif 000002
【特許請求の範囲】
【請求項１】
支持体と、
当該支持体から上方に立設される支柱と、
当該支柱に取り付けられ、前記支柱の長手方向に沿って上下に移動できかつ前記支柱の所定の位置に固定可能とされるシート配設部と、
１面が被検者に向くようにして前記シート配設部に取り付けられる、亜鉛の微粒子及び／または錫の微粒子と、前記微粒子を分散したバインダーを含んでなる遮へいシートと、
を備えたことを特徴とするＸ線ＣＴ検査用具。
【請求項２】
前記亜鉛成分及び／または錫成分の含有量の合計が前記遮へいシート全体の６０．０〜９０．０質量％であることを特徴とする請求項１に記載のＸ線ＣＴ検査用具。
【請求項３】
前記遮へいシートが、上方に凸となるアーチ形状とされて前記シート配設部に取り付けられていることを特徴とする請求項１または請求項２に記載のＸ線ＣＴ検査用具。
【請求項４】
前記遮へいシートの厚さが１．５〜４．０ｍｍであることを特徴とする請求項１ないし請求項３のいずれかに記載のＸ線ＣＴ検査用具。
【発明の詳細な説明】
【技術分野】
【０００１】
本発明は、Ｘ線ＣＴ検査用具に関する。さらに詳しくは、Ｘ線ＣＴ検査に用いられ、水晶体を保護し、低エネルギー成分を遮へいするとともに、高エネルギー成分を透過して、ＣＴ画像データを的確に取得することができるＸ線ＣＴ検査用具に関する。
【背景技術】
【０００２】
Ｘ線を用いたＣＴ（Ｃｏｍｐｕｔｅｄ  Ｔｏｍｏｇｒａｐｈｙ：コンピューター断層撮影）検査（Ｘ線ＣＴ検査）による被曝線量は、他のＸ線検査による被曝線量より多く、加えて、Ｘ線ＣＴ検査は、診断対象でない器官や臓器が撮影断面に多く含まれるため、診断対象以外の器官や臓器の被曝を極力抑えることが重要である。そこで、診断には不必要な臓器や部位を効果的に防護・遮へいすることが必要であり、Ｘ線ＣＴ検査に適した遮へい材料及びそれを適用したＸ線ＣＴ検査用具が求められている。
【０００３】
Ｘ線ＣＴ検査で被検者に適用されるＸ線ＣＴ検査用具に使用される放射線の遮へいシートの構成材料（遮へい材料）としては、遮へい能力の高さと加工性、経済性などの面から、鉛が広く普及していた。しかし、鉛は、医療用として用いる場合にあっては、体表や消化器官に対する曝露により中毒症状など様々な健康被害を引き起こす可能性がある。また、近年、環境問題への配慮からも鉛の使用を制限する流れが強まっている。そこで、健康や環境上の問題がなく、軽量かつ放射線遮へい効果に優れた新たな防護・遮へい材として、タングステンやビスマス、硫酸バリウムなどを使用したものが開発され（例えば、特許文献１、特許文献２及び特許文献３等を参照。）、また、種々のＸ線防護用具が検討されている（例えば、特許文献４及び特許文献５を参照。）。
【先行技術文献】
【特許文献】
【０００４】
【特許文献１】特開２００１−１８７８２９号公報
【特許文献２】特開２００７−２１２３０４号公報
【特許文献３】特開２００８−５１８２７４号公報
【特許文献４】米国特許第５１４０７１０号明細書
【特許文献５】米国特許第６３２０９３８号明細書
【発明の概要】
【発明が解決しようとする課題】
【０００５】
しかし、従来提案されている含鉛シートや含ビスマスシート等の遮へい材料は、いわゆるＫ吸収端が高く、Ｘ線ＣＴ検査の画像データを取得する際に必要となるＸ線の高エネルギー成分までをも遮へいしてしまうため、Ｘ線ＣＴ検査には適用できなかった。
【０００６】
また、Ｘ線ＣＴ装置から出力されるＸ線は連続エネルギー分布であり、このうち、Ｘ線の高エネルギー成分が体内を通過し、対向して配置される検出器に入射し、Ｘ線ＣＴ画像のデータとして利用されることになる。一方、Ｘ線の低エネルギー成分は、ほとんどが体内に吸収されてしまうが、Ｘ線ＣＴ画像を作成ないし取得する目的においては、Ｘ線の低エネルギー成分はほとんど不要な成分である。従って、Ｘ線被曝を考慮すると、Ｘ線の低エネルギー成分をできるだけ除去することが重要である。
【０００７】
加えて、このような、Ｘ線の４０ｋｅＶ以下の低エネルギー成分の遮へい能を有するとともに、ＣＴ画像の取得に必要な、１００ｋｅＶ以上のＸ線の高エネルギー成分の良好な透過性を有する性能を有した、Ｘ線ＣＴ検査に適するＸ線遮へいシートを適用したＸ線ＣＴ検査用具はこれまで提供されていないため、水晶体（眼球）については防護・遮へいが必要不可欠な部位でありながら、効果的な対処ができていないのが実情であり、水晶体を適切に保護することができるＸ線ＣＴ検査用具が求められていた。
【０００８】
本発明は、前記の課題に鑑みてなされたものであり、Ｘ線ＣＴ検査において、水晶体の保護に用いられることができるとともに、ＣＴ画像データを的確に取得することが可能なＸ線ＣＴ検査用具を提供することにある。
【課題を解決するための手段】
【０００９】
前記課題を解決するため、本発明に係るＸ線ＣＴ検査用具は、支持体と、当該支持体から上方に立設される支柱と、当該支柱に取り付けられ、前記支柱の長手方向に沿って上下に移動できかつ前記支柱の所定の位置に固定可能とされるシート配設部と、１面が被検者に向くようにして前記シート配設部に取り付けられる、亜鉛の微粒子及び／または錫の微粒子と、前記微粒子を分散したバインダーを含んでなる遮へいシートと、を備えたことを特徴とする。
【００１０】
本発明に係るＸ線ＣＴ検査用具は、前記した本発明において、前記亜鉛成分及び／または錫成分の含有量の合計が前記遮へいシート全体の６０．０〜９０．０質量％であることを特徴とする。
【００１１】
本発明に係るＸ線ＣＴ検査用具は、前記した本発明において、前記遮へいシートが、上方に凸となるアーチ形状とされて前記シート配設部に取り付けられていることを特徴とする。
【００１２】
本発明に係るＸ線ＣＴ検査用具は、前記した本発明において、前記遮へいシートの厚さが１．５〜４．０ｍｍであることを特徴とする。
【発明の効果】
【００１３】
本発明に係るＸ線ＣＴ検査用具は、Ｘ線ＣＴ検査において水晶体を適切に保護するとともに、検査におけるＣＴ画像の取得にあたっても、Ｘ線の４０ｋｅＶ以下のエネルギー成分（低エネルギー成分）を遮へいするとともに、Ｘ線の１００ｋｅＶ以上のエネルギー成分（高エネルギー成分）を透過するので、水晶体における低エネルギー成分の被曝低減効果が得られるとともに、頭部ＣＴ検査におけるＣＴ画像データを的確に取得することができる。
【図面の簡単な説明】
【００１４】
【図１】本発明に係るＸ線ＣＴ検査用具の一態様を示した概略図である。
【図２】Ｘ線ＣＴ検査用具の使用状態を示した図である。
【図３】総透過量で規格化したＸ線スペクトル図である。
【図４】透過Ｘ線スペクトルを示した図である。
【図５】透過Ｘ線スペクトルを示した図である。
【図６】本発明に係るＸ線ＣＴ検査用具の他の態様を示した概略図である。
【図７】遮へいシート周辺を示した部分拡大図である。
【図８】試験例１における透過Ｘ線スペクトルを示した図である。
【図９】試験例２における画像評価用ファントムの撮影画像を示した図である
【図１０】試験例２における画像評価用ファントムの撮影画像を示した図である
【図１１】試験例３における低コントラスト分解能評価モジュールを示した概略図である。
【図１２】試験例４における頭部ファントムの撮影画像を示した図である。
【発明を実施するための形態】
【００１５】
以下、本発明の実施の一形態について図面を用いて説明する。
【００１６】
図１は、本発明に係るＸ線ＣＴ検査用具１の一態様を示した概略図、図２は、Ｘ線ＣＴ検査用具１の使用状態を示した図、をそれぞれ示す。
【００１７】
図１に示すように、本発明に係るＸ線ＣＴ検査用具１は、支持体３と、かかる支持体３から上方に立設される支柱４と、支柱４に取り付けられ、支柱４の長手方向に沿って上下に移動できかつ支柱４の所定の位置に固定可能とされるシート配設部５と、１面が被検者Ａに向くようにして、上に凸となるアーチ形状とされてシート配設部５に取り付けられる、亜鉛の微粒子及び／または錫の微粒子と、かかる微粒子を分散したバインダーを含んでなる遮へいシート２と、を基本構成として備えている。本発明に係るＸ線ＣＴ検査用具１は、Ｘ線を用いたＣＴ（Ｃｏｍｐｕｔｅｄ  Ｔｏｍｏｇｒａｐｈｙ：コンピューター断層撮影）検査に使用されるものであり、図２に示すように、検査時に、被検者Ａの両目の前方に遮へいシートを存在させることにより、Ｘ線に対して被検者Ａの両目を覆うことにより水晶体（眼球）を保護するものである。
【００１８】
Ｘ線ＣＴ検査用具１を構成する支持体３は、後記する支柱４を上方に立設支持し、本態様にあっては、支持体３は、台座状とされており、また、使用時に被検者Ａの後頭部が置かれるところは、後頭部を載置するための空間３１が形成されている。
【００１９】
支持体３に立設される支柱４は、一方が支持体３に支持固定されて支持体３と一体化されているとともに、他方が上方に延びる柱状体の部材であり、本実施形態では、断面視略矩形状の柱状体の部材とされている。
【００２０】
かかる支柱４には、シート配設部５が取り付けられており、かかるシート配設部５は、支柱４の長手方向に沿って上下に移動でき、かつ支柱４の所定の位置に固定可能とされ、先端の配設棒５３に取り付けられている遮へいシート２と被検者Ａとの間隔を調整し、また、シート配設部５を支柱４に固定することにより、遮へいシート２を被検者Ａに対して所定の間隔に固定する。かかるシート配設部５は、本態様にあっては、支柱４に移動自在に取り付けられている移動部５１と、かかる移動部５１と連結一体化される略Ｕ字形状とされた配設部本体５２と、配設部本体５２の２つの端部から延びる２本の配設棒５３が配設され、かかる２本の配設棒５３が遮へいシート２の両端を支持固定している。
【００２１】
シート配設部５は、このように、支柱４の長手方向に対して上下に移動可能とされ、かつ、支柱４の所定の位置に固定可能とされている。シート配設部５を支柱４に対して移動ないし固定する手段としては、特に制限はなく、例えば、図示しないネジ等の留め具等で、シート配設部５を支柱４に対して固定するようにしてもよい。また、支柱４に対するシート配設部５の移動及び固定を電動制御により実施するようにしてもよい。
【００２２】
遮へいシート２は、図１及び図２に示すように、遮へいシート２の１面が被検者に向くようにして（１面が下方（被検者Ａの後頭部が載置される空間３１の方）を向いて）取り付けられており、また、本態様では、上に凸となるアーチ形状とされてシート配設部５に取り付けられている。遮へいシート２がこのようにしてシート配設部５に取り付けられることにより、Ｘ線ＣＴ検査を実施する際に、被検者Ａの両目の前方に存在するようにし、Ｘ線から被検者Ａの両目を覆い、水晶体（眼球）を保護するようにしている。また、上に凸となるアーチ形状とされてシート配設部５に取り付けられていることにより、被検者Ａの顔の輪郭に合わせやすくなる。
【００２３】
遮へいシート２は、Ｘ線を用いたＣＴ検査（Ｘ線ＣＴ検査）時に被検者Ａの両目を覆って水晶体を保護するものであるが、検査においてＣＴ画像データを取得するのには不必要なＸ線の低エネルギー成分のみを遮へいし、ＣＴ画像データを取得するのに必要なＸ線の高エネルギー成分を用いてＣＴ画像データを作成ないし取得することにより、ＣＴ検査時におけるＸ線被曝を可及的に回避し、かつ、有用な検査結果を得ようとするものである。一方、必要な遮へいシート２の条件は、「（１）ＣＴ画像データの取得に不必要なＸ線の低エネルギー成分を確実に遮へいできること」及び「（２）ＣＴ画像データの取得に必要なＸ線の高エネルギー成分は透過させること」とされる。
【００２４】
ここで、（１）に示した「ＣＴ画像データの取得に不必要なＸ線の低エネルギー成分」とは、具体的には、４０ｋｅＶ以下のエネルギー成分である。また、（２）に示した「ＣＴ画像データの取得に必要なＸ線の高エネルギー成分」とは、具体的には、１００ｋｅＶ以上のエネルギー成分である。
【００２５】
遮へいシート２を構成する金属材料（金属遮へい材料）として考えられる主な金属粉末としては、タングステン、鉛、ビスマス、錫、亜鉛等がある。このうち、鉛は、人の健康や環境への悪影響が大きいので、遮へい材の構成成分としては好ましくないので、対象からは除外する。その他遮へい材料としてよく使用されている硫酸バリウムも含め、以下、参考として言及していく。
【００２６】
図３は、総透過量で規格化したＸ線スペクトル図であり、硫酸バリウム（参考）、タングステン、ビスマス、錫、亜鉛及び鉛（参考）について、総透過量を揃えた時の、連続Ｘ線の透過スペクトルが示されている。各金属とも、配合比率１００％の場合で透過量が一定となる厚さを求めて透過Ｘ線スペクトルを算出したものである。
【００２７】
なお、図３に示した透過Ｘ線スペクトルを求めるにあたって、各吸収体を透過した光子フルエンスのスペクトル形状を比較するため、以下の計算を行った。入射光子フルエンスは管電圧１２０ｋＶのＸ線ＣＴ装置のＸ線スペクトルを算出した結果を用い、物理データはＮＩＳＴ  Ｓｔａｎｄａｒｄ  Ｒｅｆｅｒｅｎｃｅ  Ｄａｔａｂａｓｅ（Ｎａｔｉｏｎａｌ  Ｉｎｓｔｉｔｕｔｅ  ｏｆ  Ｓｔａｎｄａｒｄｓ  ａｎｄ  Ｔｅｃｈｎｏｌｏｇｙ）を用いた。そして、光子フルエンスφが厚さｔの吸収体を透過後のＸ線照射線量Ｘｔを下記式により算出した。
【００２８】
【数１】
2014057796.tif 000003
【００２９】
ここで、Ｘｔは吸収体厚ｔを透過した照射線量、φ（Ｅ）はＥ＋ｄＥ間の光子フルエン
ス、ＥはＸ線エネルギー、μｔｒ／ρは質量エネルギー転移係数、μ（Ｅ）は光子エネル
ギーＥに対する吸収体の線減弱係数、をそれぞれ示す。そして、金属成分ごとにＸｔの値が等しくなる吸収体厚ｔを求め、各吸収体厚ｔによる透過光子フルエンスを算出した結果が図３である。
【００３０】
前記した図３から、ＣＴ画像データの取得に必要な１００ｋｅＶ前後の高エネルギー帯でのＸ線透過量は、吸収端により、亜鉛と錫以外の金属成分ではＸ線ＣＴ画像を得るのに重要な９０ｋｅＶ以上のＸ線成分が顕著に低下する一方、亜鉛と錫が最も大きく、高いレベルを維持していることが確認できる。また、図３に示すように、かかる亜鉛と錫は、ＣＴ画像データの作成ないし取得にはほとんど不要な４０ｋｅＶ以下の低エネルギー帯でのＸ線遮へい能力も、他の金属成分より優れている。よって、前記した（１）及び（２）の条件を満たす遮へいシート２を構成する金属遮へい成分としては、亜鉛や錫が最も適しているといえるため、本発明にあっては、遮へいシート２の金属遮へい成分として亜鉛と錫を選択している。
【００３１】
同様な方法により、遮へいシート２における亜鉛の微粒子の部数（遮へいシート２全体に対する亜鉛の微粒子の含有量）を変化させた場合の透過Ｘ線フルエンスを求めた結果を図４及び図５に示す。図４及び図５より、透過Ｘ線スペクトルのカーブの傾向は、図３に示した亜鉛のカーブの傾向と同様、４０ｋｅＶ以下の低エネルギー成分が大幅に減少する一方、１００ｋｅＶ以上のＣＴ画像データに影響を与える高エネルギー成分が相対的に多く透過しており、また、亜鉛の含有量を高くすると、全体的に計数が減少し、遮へいシート２の厚さが同じ場合には、スペクトルの立ち上がり部が高エネルギー側にシフトする。加えて、概ね含有量が６０．０〜９０．０質量％の範囲では、透過Ｘ線スペクトル形状はほとんど変化せず、前記した（１）及び（２）の条件を満足することができるものと考えられる。
【００３２】
遮へいシート２における亜鉛の微粒子及び／または錫の微粒子の含有量（複数成分の場合はその合計）は、含有される亜鉛や錫の微粒子の平均粒子径、後記するバインダーを構成する材料、求められる遮へい特性等により適宜決定されるが、前記した図４及び図５に示した内容を考慮するに、含有量は、遮へいシート２全体に対して概ね４０．０〜９０．０質量％の範囲の中から選定し、６０．０〜９０．０質量％とすることが好ましい。被検者Ａの両目を覆うには、遮へいシート２を所定の長さと幅とし、厚さも一定にした場合に、含有量が６０．０質量％より少ないと、含有量が少なすぎて、場合によっては前記した遮へい能力等の本発明の効果を奏することができなくなることがある一方、含有量が９０．０質量％を超えると、亜鉛や錫の微粒子の含有量が高すぎて、場合によっては分散が悪くなったり、遮へいシート２にして曲げた際クラックが入ったり、柔軟性に悪影響を及ぼすことがある。加えて、場合によっては遮へいシート２の加工性が悪くなったり、作製が困難になることがある。含有量は、６０．０〜８５．０質量％とすることが特に好ましい。
【００３３】
遮へいシート２において金属遮へい成分として使用される亜鉛や錫は、微粒子（粉末）状で使用され、亜鉛の微粒子は、金属亜鉛単体のほか、ダイカスト用亜鉛合金、硫化亜鉛、スズ酸亜鉛等の亜鉛化合物を使用することができる。錫の微粒子も、金属錫単体のほか、ピューター等のスズ合金、硫化錫（ＳｎＳ）等の錫化合物が挙げられる。亜鉛や錫はコスト的にもリーズナブルな材料であり、また、鉛材料とは異なり、環境及び被検者Ａ（人体）への悪影響を抑制することができ、安全で環境・衛生的にも良好となる。また、亜鉛と錫は、その１つを単独で使用してもよく、その２種を組み合わせて使用するようにしてもよい。
【００３４】
亜鉛の微粒子や錫の微粒子の平均粒子径（平均１次粒子径）は、１〜１００μｍとすることが好ましい。亜鉛や錫の微粒子の平均粒子径をかかる範囲にすることにより、バインダーに対して分散性もよく、前記した効果を効率よく発揮することができる。亜鉛や錫の微粒子の平均粒子径は３〜１５μｍとすることが特に好ましい。なお、本発明において、「平均粒子径」は、例えば、レーザー回折・散乱法によって求めた粒度分布における積算値５０％での粒子径を採用することができる。
【００３５】
亜鉛や錫の微粒子を分散させるバインダーとしては、公知の樹脂材料を使用することができるが、エラストマーを使用することが好ましく、例えば、クロロプレンゴム（ＣＲ）、ニトリルゴム（ＮＢＲ）、エチレン-プロピレンゴム（ＥＰＴ（ＥＰＤＭ））、シリコーンゴム（Ｓｉ）、エチレン−酢酸ビニル共重合体ゴム（ＥＶＡ）、ポリウレタンゴム（ＰＵＲ）、スチレン−ブタジエンゴム（ＳＢＲ）等の従来公知の熱硬化性エラストマー、熱可塑性エラストマー等を使用することができる。
【００３６】
かかるバインダーは、前記した亜鉛や錫の微粒子を除いた場合における、遮へいシート２の主成分となるが、遮へいシート２全体に対して、例えば、概ね６．０〜３７．０質量％の範囲の中から選定し、６．０〜２５．０質量％含有するようにすることが好ましい。バインダーの含有量をかかる範囲とすることにより、錫や亜鉛といった金属遮へい成分がバインダーに良好に分散される。バインダーは、遮へいシート２全体に対して、９．０〜２５．０質量％含有するようにすることが特に好ましい。
【００３７】
なお、本発明のＸ線ＣＴ検査用具１を構成する遮へいシート２には、本発明の目的及び効果を妨げない範囲において、前記した以外の各種の樹脂成分やゴム成分、及び各種の添加剤を必要に応じて適宜添加することができる。添加剤としては、従来公知のものを使用することができ、例えば、加硫剤、加硫助剤、老化防止剤、加工助剤、可塑剤、紫外線吸収剤、耐熱安定剤、酸化防止剤、あるいは加工性を向上させるための減粘剤や増粘剤等の各種添加剤を適宜添加することができる。
【００３８】
遮へいシート２を製造するには、例えば、金属遮へい成分となる亜鉛や錫の微粒子とバインダー及び必要により各種の添加剤を混合した混合材料を、亜鉛や錫のバインダー（エラストマー）への分散を確実にするために、ロール作業にて混練りし、室温で冷却してから再度ロール作業にて所定の厚さにシート状に分出した後、裁断してコンプレションモールドして加硫シートを作製して、得られた加硫シートを必要な大きさに裁断して、遮へいシート２として使用することができる。なお、熱可塑性エラストマーを使用する場合には、混合材料を押出成形、Ｔ型ダイス押出成形、カレンダー成形、プレス成形、射出成形、コーティング、金型成形等の公知の手段によって成形加工することにより、遮へいシート２を簡便に得ることができる。
【００３９】
遮へいシート２の形状は、被検者Ａの両目の前方に遮へいシート２を存在させた場合に、Ｘ線に対して被検者Ａの両目を覆うことが可能な形状に形成されていれば特に制限はなく、図１及び図２では、平面視で略矩形状であり、断面視で平坦板状とし、上に凸となるアーチ形状とされてシート配設部５に取り付けられている態様を示している。遮へいシート２の長さや幅は、被検者Ａの両目を覆うべく、図１及び図２の形状であれば、遮へいシート２の長さは、例えば、１５０〜３００ｍｍとすることが好ましく、１５０〜２００ｍｍとすることが特に好ましい。同様に、遮へいシート２の幅は、例えば、２０〜５０ｍｍとすることが好ましく、２０〜３０ｍｍとすることが特に好ましい。
【００４０】
遮へいシート２の厚さは、含有される錫や亜鉛の微粒子の含有量や平均粒子径、バインダーを構成する材料、求められる遮へい特性、遮へいシート２の長さや幅等により適宜決定されるが、概ね１．０〜７．０ｍｍの範囲の中から選定し、１．５〜４．０ｍｍとすることが好ましい。遮へいシート２の厚さが１．５ｍｍより少ないと、厚さが少なすぎて、使用するバインダー等の構成材料によっては遮へいシート２の機械的強度等が不足する場合があり、一方、遮へいシート２の厚さが４．０ｍｍを超えると、遮へいシート２が厚すぎて、使い勝手が悪くなり、また、支持体３、支柱４、シート配設部５等のＸ線ＣＴ検査用具１の各部材への負担となったり、加工性に悪影響を与える場合がある。遮へいシート２の厚さは、２．０〜４．０ｍｍとすることが特に好ましい。
【００４１】
本態様のＸ線ＣＴ検査用具１を使用してＸ線を用いたＣＴ検査を行い、被検部位を脳等としたＣＴ画像データを取得するには、まず、図２に示すように、後頭部を載置する空間３１に被検者Ａの後頭部を載置した状態で、支柱４に対してシート配設部５を移動させ、被検者Ａと遮へいシート２の間隔Ｓ（図２参照）を調整し、遮へいシート配設部５を支柱に固定して、遮へいシート２を被検者に対して固定する。このようにしてＸ線の照射部に対して遮へいシート２を被検者Ａの両目を覆うようにして防護部位である水晶体（眼球）を覆い、被検部位にＸ線ＣＴ装置等のＸ線照射源からＸ線を照射するようにする。被検部位が防護部位付近である場合には、Ｘ線が被検部位だけでなく防護部位に照射されてしまう可能性があるが、Ｘ線ＣＴ検査用具１で防護部位である水晶体を覆っていることにより、Ｘ線の４０ｋｅＶ以下のエネルギー成分（低エネルギー成分）が遮へいされて、防護部位における被曝低減効果が得られることになる。
【００４２】
また、被検部位に対する、ＣＴ画像データも的確に取得することができる。前記したように、Ｘ線照射源から出力されるＸ線は連続エネルギー分布であるが、このうち、Ｘ線の１００ｋｅＶ以上のエネルギー成分（高エネルギー成分）が体内を通過し、Ｘ線照射源と対向して配置される検出器に入射し、Ｘ線ＣＴ画像のデータとして利用されることになる。一方、Ｘ線の低エネルギー成分は、ほとんどが体内に吸収されてしまう。Ｘ線ＣＴ画像を作成ないし取得する目的においては、Ｘ線の低エネルギー成分は殆ど不要な成分であるため、ＣＴ画像データの取得等には悪影響はない。
【００４３】
なお、被検者Ａと遮へいシート２との間隔Ｓ（図２参照。概ね、遮へいシート２と被検者Ａの眼球との距離を指す。）は、含有される錫や亜鉛の微粒子の含有量や平均粒子径、バインダーを構成する材料、求められる遮へい特性等により適宜決定すればよく、概ね１５〜６０ｍｍとすることが好ましい。間隔Ｓが１５ｍｍより小さいと、遮へいシート２と被検者Ａとの間隔が狭すぎ、アーチファクトが発生して、鮮明な画像が得られなくなる場合があり、間隔Ｓが６０ｍｍを超えると、間隔が広すぎて、ＣＴ検査における水晶体の遮へい効果が得られにくくなる場合がある。被検者Ａと遮へいシート２との間隔Ｓは２０〜４０ｍｍとすることが特に好ましい。
【００４４】
以上説明した本発明に係るＸ線ＣＴ検査用具１は、Ｘ線ＣＴ検査において、亜鉛の微粒子及び／または錫の微粒子を含んだ遮へいシート２を所定の間隔を設けて被検者Ａの両目の前方に存在させることが可能な構成とされ、Ｘ線に対して被検者Ａの両目を覆うことにより水晶体（眼球）を保護するとともに、検査におけるＣＴ画像の取得にあたっても、Ｘ線の４０ｋｅＶ以下のエネルギー成分（低エネルギー成分）を遮へいするとともに、Ｘ線の１００ｋｅＶ以上のエネルギー成分（高エネルギー成分）を透過するので、水晶体における低エネルギー成分の被曝低減効果が得られるとともに、頭部ＣＴ検査におけるＣＴ画像データを的確に取得することができるＸ線ＣＴ検査用具１となる。
【００４５】
なお、以上説明した態様は、本発明の一態様を示したものであって、本発明は、前記し
た実施形態に限定されるものではなく、本発明の構成を備え、目的及び効果を達成できる
範囲内での変形や改良が、本発明の内容に含まれるものであることはいうまでもない。ま
た、本発明を実施する際における具体的な構造及び形状等は、本発明の目的及び効果を達
成できる範囲内において、他の構造や形状等としても問題はない。本発明は前記した各実
施形態に限定されるものではなく、本発明の目的を達成できる範囲での変形や改良は、本
発明に含まれるものである。
【００４６】
例えば、図１及び図２では、本発明のＸ線ＣＴ検査用具１の構成について、図１及び図２に示すように、配設棒５３に遮へいシート２の両端を直接取り付けられるようにしてもよいが、図６及び図７に示すように、シート状のシート支持部５４を配設棒５３に取り付け、かかるシート支持部５４に遮へいシート２を取り付けるようにしてもよい。
なお、以下の説明においては、前記した実施形態と同様の構造及び同一部材には同一符号を付して、その詳細な説明は省略又は簡略化する。
【００４７】
図６は、本発明に係るＸ線ＣＴ検査用具１の他の態様を示した概略図であり、図７は、遮へいシート２周辺を示した部分拡大図である。図６及び図７に示したＸ線ＣＴ検査用具１は、上に凸となるアーチ形状とされたシート状のシート支持部５４を配設棒５３に取り付け、かかるシート支持部５４に遮へいシート２を取り付けるような構成としているので、遮へいシート２をシート配設部５に配設する作業を簡便に実施することができ、また、遮へいシート２がシート配設部５に強固に配設されることになる。かかるシート支持部５４は、例えば、Ｘ線を使用したＣＴ検査における画像の撮影に影響を及ぼさない材料（合成樹脂等、例えば、特開２００１−１３９８３１号公報や特開２００７−２８４８４１号公報等に開示される炭素繊維強化プラスチック（ＣＦＲＰ）等）をシート状に成形すればよい。
【００４８】
また、図１や図２等では、本発明のＸ線ＣＴ検査用具１におけるシート配設部５として、支柱４に移動自在に取り付けられている移動部５１と、かかる移動部５１と連結一体化される略Ｕ字形状とされた配設部本体５２と、配設部本体５２の２つの端部から延びる２本の配設棒５３からなる例を示して説明したが、シート配設部５はかかる構成に限定されず、支柱４に取り付けられ、支柱４の長手方向に沿って上下に移動できかつ支柱４の所定の位置に固定可能とされた、遮へいシート２を配設可能な任意の形状を採用することができる。
【００４９】
また、遮へいシート２は、図１及び図２に示すように、上に凸となるアーチ形状とされてシート配設部５に取り付けられている例を示して説明したが、例えば、平坦して取り付ける等、遮へいシート２の１面が被検者Ａに向くような任意の状態で取り付けることができる。
その他、本発明の実施の際の具体的な構造及び形状等は、本発明の目的を達成できる範囲で他の構造等としてもよい。
【実施例】
【００５０】
以下、実施例に基づき本発明をさらに詳細に説明するが、本発明は、これらに限定され
るものではない。
【００５１】
［製造例１〜製造例３］
遮へいシートの製造：
下記の方法を用いて、本発明のＸ線ＣＴ検査用具を構成する遮へいシートを製造した。
【００５２】
金属遮へい材料として亜鉛の微粒子を用いて、表１の組成からなる製造例１〜製造例３の遮へいシートを製造した。なお、亜鉛の微粒子の平均粒子径は、１〜１００μｍのものを用いた。また、表１に示した組成において、亜鉛の微粒子はＸ線遮へい用の金属遮へい材料であり、エラストマー（エチレン−酢酸ビニル共重合体：ＥＶＡ）はバインダーとなる。
【００５３】
（組成）
【表１】
2014057796.tif 000004
【００５４】
製造例１〜製造例３の遮へいシートは、亜鉛の微粒子とエラストマーとの分散を確実にするために、ロール作業にて混練りし、室温で冷却してから再度ロール作業にて所定の厚さにシート状に分出した後、裁断してコンプレションモールドして加硫シートを作製し、これを必要な大きさに裁断して、遮へいシートとして使用した。
【００５５】
遮へいシートの形状は、平面視で矩形状、断面視で平坦板状とし、サイズは、製造例１〜製造例３のそれぞれについて、長さを１５０ｍｍ、２００ｍｍ（２種類）、幅を３０ｍｍ（１種類）、厚さを１．０ｍｍ、２．０ｍｍ、３．０ｍｍ及び４．０ｍｍ（４種類）のものを準備した。
【００５６】
［試験例１］
透過Ｘ線スペクトルの測定：
製造例１〜製造例３で得られた遮へいシートについて、下記の方法を用いて透過Ｘ線スペクトルを測定した。なお、遮へいシートのサイズは、長さ１５０ｍｍ×幅３０ｍｍ×厚さは４．０ｍｍのものを用いた。
【００５７】
（測定方法）
透過Ｘ線スペクトルの測定は、ＣｄＴｅ（Ａｍｐｔｅｃ：１２３Ｘ）検出器を用いて、検出器から距離２０ｍｍの位置に試料を配置し、管電圧を１２０ｋＶ、管電流を０．０５ｍＡ、Ｘ線管焦点から検出器までの距離を２．８ｍとして、検出器の前面に配置したコリメータ（φ０．５ｍｍ）を通過した光子を測定した。測定結果を図８に示す。
【００５８】
図８は、透過Ｘ線スペクトルを示した図である。図８に示すように、製造例１〜製造例３の全ての遮へいシートについて、４０ｋｅＶ以下の低エネルギー成分が大幅に減少する一方、１００ｋｅＶ以上のＣＴ画像データに影響を与える高エネルギー成分が相対的に多く透過しており、図３（及び図４、図５）と同様な傾向となっていることが確認できた。また、図４及び図５の計算結果と同様に、亜鉛の微粒子の含有量を高くすると、全体的に係数が減少し、スペクトルの立ち上がり部が高エネルギー側にシフトすることが確認できた。
【００５９】
［試験例２］
アーチファクトの影響の確認：
Ｘ線ＣＴ検査におけるアーチファクト（Ａｒｔｉｆａｃｔｓ）とは、実際の物体ではない二次的に発生した画像（偽像）のことを意味し、ＣＴ画像は検査目的部位にアーチファクトができる限り存在しないことが望ましいが、密度の違う物質（遮へいシート）が近接している場合、アーチファクトという偽像が現れる。そこで、Ｘ線ＣＴ検査における画像取得へのアーチファクトの影響を検証するため、下記の測定方法により画像を撮影し、アーチファクトの影響の有無を確認した。
【００６０】
（測定方法）
製造例２の遮へいシート（長さ１５０ｍｍ×幅３０ｍｍ×厚さ１．０ｍｍ（製造例２ａ）、長さ２００ｍｍ×幅３０ｍｍ×厚さ１．０ｍｍ（製造例２ｂ）の２種類）について、画像評価用ファントム（Ｃａｔｐｈａｎ：Ｔｈｅ  Ｐｈａｎｔｏｍ  Ｌａｂｏｒａｔｏｒｙ社製）の上方に遮へいシートを載置し、被写体（画像評価用ファントム）と遮へいシートの間隔を０ｍｍ、２０ｍｍ、４０ｍｍとして画像を撮影した。また、ブランクとして、遮へいシートを載置しない画像も併せて撮影した。なお、前記の間隔の調整は、遮へいシートの片方の面（被写体側の面。被検者と対向する面となる。以下同じ。）に遮へいシートと同じ長さ及び幅であって、前記した間隔に対応する厚さの緩衝材（ウレタンシート）を配設して（０ｍｍの場合、緩衝材を配設しない。）実施した（以下、緩衝材を配設した製造例２の遮へいシートを、実施例２とする。）。撮影した画像を図９（実施例２ａ）及び図１０（実施例２ｂ）に示す。なお、図９及び図１０中、（Ａ）は遮へいシートを載置しない状態（ブランク）、（Ｂ）は間隔が０ｍｍ（緩衝材を配設しない）、（Ｃ）は間隔が２０ｍｍ、（Ｄ）は間隔が４０ｍｍ、の場合の結果である。
【００６１】
図９及び図１０は画像評価用ファントムの撮影画像を示した図である。シート直下のアーチファクトが顕著に発生している箇所は、画像診断は困難であるが、図９（実施例２ａ：長さ１５０ｍｍ）及び図１０（実施例２ｂ：長さ２００ｍｍ）とも、間隔が０ｍｍの場合（図９（Ｂ）及び図１０（Ｂ））には、アーチファクトにより遮へいシート付近は殆ど確認できない状態であり、他の部位に比べて鮮明でないことが確認できた。なお、ブランクである遮へいシートなしの画像（図９（Ａ）及び図１０（Ａ））状態と最も近い画像となったのは、実施例２ａでは間隔（緩衝材の厚さ）を４０ｍｍとした場合であり（図９（Ｄ））、実施例２ｂでも、間隔（緩衝材の厚さ）を４０ｍｍにすれば（図１０（Ｄ））、ほんのわずかながらアーチファクトが残るものの、画像の撮影には問題ないレベルであることが確認できた。
【００６２】
［試験例３］
コントラスト・ノイズ比（ＣＮＲ）及び水晶体の吸収線量の確認：
脳ＣＴ検査を想定した場合、画質の変化で問題となるのは小脳実質部位である。該当位置の画質変化を調べるために、画像評価用ファントムの低コントラスト分解能評価モジュールを用い、下記の測定方法を用いて低コントラスト分解能の変化を確認した。なお、図１１は低コントラスト分解能評価モジュールを示した概略図であり、図１１（Ａ）は構造図、図１１（Ｂ）はピクセル値の測定位置を示した図、である。
【００６３】
（測定方法）
小脳実質部位置を想定し、図１１（Ｂ）に示した低コントラスト分解能評価モジュール内の２ヶ所におけるピクセル値を測定し（Ｃ１、Ｃ２）、かかるピクセル値の差とピクセル値それぞれの標準偏差（σ１，σ２）からＣＮＲ（コントラスト・ノイズ比）を下記式（１）により算出した。結果を表２に示す。
【００６４】
【数２】
2014057796.tif 000005
【００６５】
なお、使用した遮へいシートは、製造例１〜製造例３のそれぞれについて、長さを１５０ｍｍと２００ｍｍ、幅を３０ｍｍ、厚さを１．０ｍｍ、２．０ｍｍ、３．０ｍｍ及び４．０ｍｍとした。また、遮へいシートと低コントラスト分解能評価モジュール被写体（画像評価用ファントム）と遮へいシートの間隔を０ｍｍ、２０ｍｍ、４０ｍｍとして画像を撮影した。また、ブランクとして、遮へいシートを載置しない画像も併せて撮影した。なお、前記の間隔の調整は、遮へいシートの片方の面（被写体側の面）に遮へいシートと同じ長さ及び幅であって、前記した間隔に対応する厚さの緩衝材（ウレタンシート）を配設して（０ｍｍの場合、緩衝材を配設しない。）実施した（以下、緩衝材を配設した製造例１〜製造例３の遮へいシートを、実施例１〜実施例３とする。）。
【００６６】
（ＣＮＲ）
【表２】
2014057796.tif 000006
【００６７】
遮へいシートを用いることにより、一次線の減少とビームハードニング（低エネルギーのＸ線がより多く減衰する現象）あるいは散乱線により、ＣＮＲは変化すると考えられる。表２より、概ね、遮へいシートの長さと厚さが増加するにつれて、ＣＮＲ値は低下傾向が確認できた。これは、遮へいシートの長さや厚さとともに、線量が相対的に低下するためと考えられる（なお、ＣＮＲの誤差はおよそ１０％程度である。）。
【００６８】
また、水晶体の吸収線量は、ガラス線量計（３５２Ｍ：（株）千代田テクノル製）により遮へいシートを使用しない場合に対する比として求めた。結果を表３に示す。
【００６９】
（水晶体の吸収線量）
【表３】
2014057796.tif 000007
【００７０】
吸収線量の比は、被曝線量の低減量の目安となる。表３に示すように、概ね、亜鉛の微粒子の含有量、遮へいシートの長さや厚さが増えるにつれて、また、間隔が狭いほど水晶体の吸収線量は減少傾向にあることが確認できた（なお、吸収線量の誤差は２０％程度である。）。
【００７１】
遮へいシートの厚さの算出：
遮へいシートをＸ線源と検出器の間に置いたＸ線の光子の数（Ｎ）は、下記式（２）により求められる。ここで、Ｎ０は減衰前の光子数、μはシートの線減弱係数、ｔは遮へいシートの厚さである。
【００７２】
【数３】
2014057796.tif 000008
【００７３】
式（２）より遮へいシートの厚さｔについて求めると式（３）を得る。
【００７４】
【数４】
2014057796.tif 000009
【００７５】
４０ｋｅＶ以下の吸収線量に寄与するＸ線を５０分の１に減弱させる各シートの厚さは、μの値を各シートの配合成分のμから計算で求めておき、式（３）により求められる。製造例１〜製造例３の遮へいシートについて算出した場合、製造例１は３．６ｍｍ、製造例２は２．４ｍｍ、製造例３は２．０ｍｍであった。
【００７６】
［試験例４］
頭部ファントムを用いた画像の取得：
前記の算出結果も踏まえて、製造例１（長さ２００ｍｍ、幅３０ｍｍ、厚さ４．０ｍｍ）、製造例２（長さ１５０ｍｍ、幅３０ｍｍ、厚さ３．０ｍｍ）、製造例３（長さ２００ｍｍ、幅３０ｍｍ、厚さ２．０ｍｍ）の遮へいシートについて、頭部ファントム（ＰＨ２：（株）京都科学製）を用いて画像を撮影した。なお、頭部ファントムと遮へいシートの間隔は４０ｍｍとして、間隔の調整は、遮へいシートの片方の面（被写体側の面）に遮へいシートと同じ長さ及び幅であって、前記した間隔に対応する厚さの緩衝材（ウレタンシート）を配設して実施した（以下、緩衝材を配設した製造例１〜製造例３の遮へいシートを、実施例１〜実施例３とする。）。結果を図１２に示す。
【００７７】
図１２は、頭部ファントムの撮影画像を示した図である（（Ａ）は実施例１、（Ｂ）は実施例２、（Ｃ）は実施例３、をそれぞれ示す。）。図１２の結果より、アーチファクトの影響の少ない間隔（緩衝材であるウレタンの厚さを４０ｍｍ）として、前記したサイズの遮へいシートを選択した本発明のＸ線ＣＴ検査用具の構成で、良好な画像が取得可能であることが確認できた。
【００７８】
また、試験例４で用いた各撮影条件でのＣＮＲ及び水晶体吸収線量の比の結果を表４に示す。試験例４と同様、間隔（緩衝材の厚さ）は４０ｍｍとしている。
【００７９】
（結果）
【表４】
2014057796.tif 000010
【００８０】
表３の結果から、測定条件により２７〜６３％の被曝線量の低減を図られることが確認できたが、表４の結果から、試験例４で採用した構成により、０．５（５０％）程度の被曝線量が低減できることが確認できた。
【産業上の利用可能性】
【００８１】
本発明は、Ｘ線ＣＴ検査を実施するに際して、眼球の前面に配置することにより水晶体の保護に用いられることができ、また、検査結果の取得についても、ＣＴ画像データの取得に不要な、Ｘ線の低エネルギー成分を遮へいする一方、ＣＴ画像の取得に必要なＸ線の高エネルギー成分を透過し、人体への悪影響をできる限り抑えながらＣＴ画像データを的確に取得することができるものであり、産業上の利用価値はきわめて高い。
【符号の説明】
【００８２】
１  ……  Ｘ線ＣＴ検査用具
２  ……  遮へいシート
３  ……  支持体
３１  ……  空間
４  ……  支柱
５  ……  シート配設部
５１  ……  移動部
５２  ……  配設部本体
５３  ……  配設棒
５４  ……  シート支持部
Ａ  ……  被検者
Ｓ  ……  間隔
【図１】
2014057796.tif 000011
【図２】
2014057796.tif 000012
【図３】
2014057796.tif 000013
【図４】
2014057796.tif 000014
【図５】
2014057796.tif 000015
【図６】
2014057796.tif 000016
【図７】
2014057796.tif 000017
【図８】
2014057796.tif 000018
【図９】
2014057796.tif 000019
【図１０】
2014057796.tif 000020
【図１１】
2014057796.tif 000021
【図１２】
2014057796.tif 000022